(57)【要約】【課題】  摺動面の表面粗さが大きい場合であっても、低摩擦化が実現できる低摩擦摺動部材を提供する。【解決手段】  本発明の低摩擦摺動部材１は、基材１１と、基材１１の摺動面側に形成され相手材と摺接する摺動層２１と、を備え、摺動層２１は、炭素を主成分とし、水素を３０ａｔ％を超え５０ａｔ％未満含み、珪素を１．５ａｔ％以上２０ａｔ％以下含み、該炭素のうちｓｐ2 混成軌道をもつ炭素量が４０ａｔ％以上７０ａｔ％以下である非晶質炭素からなる。低摩擦摺動部材１は、軟質な摺動層２１を有するため、摺動面２１ｆの表面粗さが大きい場合であっても摺動により平滑化する。  さらに、基材１１と摺動層２１との間に位置し、含まれる水素量が摺動層２１の非晶質炭素よりも少ない非晶質炭素からなる耐摩耗層２２を備えてもよい。耐摩耗層２２により、軟質な低摩擦摺動部材１に高い耐摩耗性が付与される。【選択図】      図１
2007023356.tif 000002
【特許請求の範囲】
【請求項１】
基材と、該基材の少なくとも摺動面側に形成され相手材と摺接する摺動層と、を備える低摩擦摺動部材であって、
前記摺動層は、炭素を主成分とし、水素を３０ａｔ％を超え５０ａｔ％未満含み、珪素を１．５ａｔ％以上２０ａｔ％以下含み、該炭素のうちｓｐ2 混成軌道をもつ炭素量が４０ａｔ％以上７０ａｔ％以下である非晶質炭素からなることを特徴とする低摩擦摺動部材。
【請求項２】
前記摺動層の表面粗さは、十点平均粗さで３μｍＲｚ以下である請求項１記載の低摩擦摺動部材。
【請求項３】
前記摺動層の硬さは、１５ＧＰａ未満である請求項１記載の低摩擦摺動部材。
【請求項４】
前記摺動層の弾性率は、５０〜１００ＧＰａである請求項１記載の低摩擦摺動部材。
【請求項５】
潤滑油を含む湿式条件下で使用される請求項１記載の低摩擦摺動部材。
【請求項６】
さらに、前記基材の表面に形成され該基材と前記摺動層との間に位置し、含まれる水素量が前記摺動層の非晶質炭素よりも少ない非晶質炭素からなる耐摩耗層を備える請求項１〜５のいずれかに記載の低摩擦摺動部材。
【請求項７】
前記耐摩耗層は、水素を２０ａｔ％を超え３０ａｔ％未満含み、珪素を０．１ａｔ％以上１０ａｔ％以下含み、該炭素のうちｓｐ2 混成軌道をもつ炭素量が７０ａｔ％以上９０ａｔ％以下である非晶質炭素からなる請求項６記載の低摩擦摺動部材。
【請求項８】
前記耐摩耗層の厚さは０．１〜２０μｍであり、前記摺動層の厚さは、０．０５〜１０μｍである請求項６記載の低摩擦摺動部材。
【発明の詳細な説明】
【技術分野】
【０００１】
本発明は、各種装置の摺動部を構成する摺動部材に関するものであり、特に、摩擦係数の低い低摩擦摺動部材に関する。
【背景技術】
【０００２】
炭素は、埋設量がほぼ無限であり、かつ無害であることから資源問題および環境問題の面からも極めて優れた材料である。炭素材料は、原子間の結合形態が多様で、ダイヤモンドやダイヤモンドライクカーボン、グラファイト、フラーレン、カーボンナノチューブなど、様々な結晶構造が知られている。中でも、非晶質構造を有するダイヤモンドライクカーボン（非晶質炭素）からなる非晶質炭素膜は、耐摩耗性、固体潤滑性などの機械的特性に優れることから、各種装置の摺動部の表面処理に利用されている。
【０００３】
また、摺動部の摺動性には、摺動面の表面粗さも重要である。そのため、一般的に、基材の表面粗さを小さくしてからその表面に非晶質炭素膜を形成することにより、摺動面の表面粗さを低減させ、低摩擦化している。
【０００４】
たとえば、特許文献１には、鉄系の基材の表面に水素含有量が１０ａｔ％以下の非晶質炭素からなる非晶質炭素薄膜を形成した低摩擦摺動部材が開示されている。この非晶質炭素膜は、水素含有量が低く耐摩耗性に優れる。そのため、摺動面の表面粗さが大きいと、潤滑油の存在下で使用しても非晶質炭素膜と相手材との間に油膜が良好に形成されず摺動性が低減したり相手材を傷付けたりすることがあり、低摩擦化が阻害される。
【特許文献１】特開２００５−９７５７０号公報
【発明の開示】
【発明が解決しようとする課題】
【０００５】
ところで、摺動面の表面粗さを小さくするための基材の加工には、時間やコストがかかるため、自動車部品など大量生産が必要な部位には望ましくない。そこで、本発明は、摺動面の表面粗さが大きい場合であっても、低摩擦化が実現できる低摩擦摺動部材を提供することを目的とする。
【課題を解決するための手段】
【０００６】
本発明の低摩擦摺動部材は、基材と、該基材の少なくとも摺動面側に形成され相手材と摺接する摺動層と、を備える低摩擦摺動部材であって、前記摺動層は、炭素を主成分とし、水素を３０ａｔ％を超え５０ａｔ％未満含み、珪素を１．５ａｔ％以上２０ａｔ％以下含み、該炭素のうちｓｐ2 混成軌道をもつ炭素量が４０ａｔ％以上７０ａｔ％以下である非晶質炭素からなることを特徴とする。
【０００７】
この際、前記摺動層の硬さは、１５ＧＰａ未満であるのが好ましい。また、前記摺動層の弾性率は、５０〜１００ＧＰａであるのが好ましい。
【０００８】
さらに、前記基材の表面に形成され該基材と前記摺動層との間に位置し、含まれる水素量が前記摺動層の非晶質炭素よりも少ない非晶質炭素からなる耐摩耗層を備えるのが望ましい。
【０００９】
この際、前記耐摩耗層は、水素を２０ａｔ％を超え３０ａｔ％未満含み、珪素を０．１ａｔ％以上１０ａｔ％以下含み、該炭素のうちｓｐ2 混成軌道をもつ炭素量が７０ａｔ％以上９０ａｔ％以下である非晶質炭素からなるのが望ましい。
【発明の効果】
【００１０】
本発明の低摩擦摺動部材では、摺動層を構成する非晶質炭素に含まれる水素を非晶質炭素に含有可能な程度にまで多く含む。水素を多く含む非晶質炭素は摩耗しやすく、後に詳説するように、摺動層の表面粗さが大きい場合であっても、相手材と摺接する際に摺動面が摩耗することにより摺動面が平滑になる（自己平滑性）。その結果、本発明の低摩擦摺動部材は、低摩擦係数を示す。
【００１１】
また、摺動層を構成する非晶質炭素に含まれる珪素により、相手材と摺接する際に、摺動層の表面にシラノール（Ｓｉ−ＯＨ）が生成される。シラノールは、摺動雰囲気中の水分を吸着すると、吸着した水分で構成される吸着水層が摺動層の表面に形成される。この吸着水層の存在により摺動時の剪断力が低下すると考えられているため、優れた潤滑性を有し、低摩擦係数を示す。
【００１２】
すなわち、本発明の低摩擦摺動部材は、摺動層がもつ自己平滑性と、摺動面でのシラノールの形成により、低摩擦化が実現される。
【００１３】
さらに、非晶質炭素が含有する炭素のうちｓｐ2 混成軌道をもつ炭素量を上記の割合に制御することにより、炭素原子間の結合形態、すなわち非晶質炭素の構造が最適化され、優れた摺動性を示す。
【００１４】
この際、摺動層の硬さが１５ＧＰａ未満、また、摺動層の弾性率が５０〜１００ＧＰａであれば、相手材と摺接する際に、摺動層の変形により、摺動面の広範囲の面積で相手材と摺接するため、摺動面への負荷が低減され、低摩擦係数を示す。
【００１５】
さらに、基材と摺動層との間に位置し、含まれる水素量が摺動層の非晶質炭素よりも少ない非晶質炭素からなる耐摩耗層を形成すれば、本発明の低摩擦摺動部材に耐摩耗性が付加される。特に、耐摩耗層を構成する非晶質炭素に含まれる水素、珪素、ｓｐ2 混成軌道をもつ炭素量を上記の割合とすれば、潤滑性を維持しつつ高い耐摩耗性を示す。その結果、長時間の使用により摺動層が摩滅した場合でも、耐摩耗層を摺動面として摺動を継続することが可能となり、耐久性に優れる。
【発明を実施するための最良の形態】
【００１６】
以下に、本発明の低摩擦摺動部材を実施するための最良の形態を、図１を用いて説明する。
【００１７】
図１は、本発明の低摩擦摺動部材の一例を示す模式図であって、摺動層の厚さ方向の断面図である。本発明の低摩擦摺動部材１は、基材１１と、基材１１の少なくとも摺動面側に形成され相手材と摺接する摺動層２１と、を備える。ここで、摺動層２１が「基材の摺動面側に形成され」とは、摺動層２１が相手材と摺接する摺動面２１ｆを構成すればよく、基材１１の表面に直接形成されていてもよいし、図１に示すように耐摩耗層２２であってもよい。
【００１８】
基材の形状や材質は、摺動部材として使用できれば特に限定されるものではない。基材の材質としては、金属、セラミックス、樹脂等から選ばれる材料を用いればよい。たとえば、炭素鋼、合金鋼、鋳鉄、アルミニウム合金、チタン合金等の金属製基材、超鋼、アルミナ、窒化珪素等のセラミックス製基材、ポリイミド、ポリアミド等の樹脂製基材などが挙げられる。基材の形状としては、各種装置の摺動部に用いられる摺動部品であるのがよく、具体的には、ピストンや動弁系などのエンジン部品、歯車、軸受け等の機械部品等である。
【００１９】
また、基材の表面粗さに特に限定はないが、基材の表面粗さは、摺動層の表面粗さに反映される。したがって、基材の表面粗さと摺動層の表面粗さとは、ほぼ同等の値を有する。本発明の低摩擦摺動部材では、基材の表面粗さ（すなわち、摺動面の表面粗さに相当）が大きくても、後に詳説する自己平滑性により摩擦が低減される。具体的には、本発明の低摩擦摺動部材は、従来の非晶質炭素からなる摺動層を備える摺動部材であっても低摩擦係数を示す十点平均粗さが０．３μｍＲｚ以下の基材はもちろん、従来の摺動部材では摩擦を低減する効果が低い０．３μｍＲｚを超える基材であっても、摩擦を低減する効果が高い。好ましい基材の表面粗さは、３μｍＲｚ以下、さらに好ましくは１．５μｍＲｚ以下である。基材の表面粗さが３μｍＲｚを超えても摩擦を低減する効果は発現されるが、３μｍ以下であれば、低摩擦係数を示す。また、製造コスト等の問題を考慮すれば、基材の表面粗さは０．３μｍＲｚより大きいのが好ましい。なお、十点平均粗さＲｚの算出方法は、ＪＩＳ  Ｂ  ０６０１（１９９４）に規定された方法に従う。
【００２０】
摺動層は、炭素（Ｃ）を主成分とし、水素（Ｈ）を３０ａｔ％を超え５０ａｔ％未満含み、珪素（Ｓｉ）を１．５ａｔ％以上２０ａｔ％以下含み、炭素（Ｃ）のうちｓｐ2 混成軌道をもつ炭素量が４０ａｔ％以上７０ａｔ％以下である非晶質炭素からなる。
【００２１】
本発明の低摩擦摺動部材では、特定の組成と構造を有する非晶質炭素からなる摺動層を備えることにより、自己平滑性をもたせた。ここでいう「自己平滑性」とは、相手材と摺接する際に摺動面が摩耗し、摩耗により摺動面の表面粗さが低減されて平滑になる性質である。摺動面の表面粗さが大きい場合には、潤滑油を用いた湿式条件下であっても摺動面と相手材とが固体接触する接触箇所が複数箇所存在するため、摩擦が大きくなる。ところが、適度に摩耗しやすく軟質な摺動層であれば、相手材と摺接する際に摺動面が摩耗して、摺動に適した平滑な面が形成される。その結果、摩擦は低減され、湿式条件下であれば摺動面に油膜が良好に形成され、さらに摺動性が向上する。そして、上記の非晶質炭素からなる摺動層であれば、摺動開始後、直ちに摺動面が平滑化するため、低摩擦での使用が可能となる。摺動後の摺動面は、相手材の材質や表面粗さにもよるが、０．２μｍＲｚ以下にまで平滑化される。
【００２２】
非晶質炭素は、Ｈを３０ａｔ％を超え５０ａｔ％未満含む。３０ａｔ％を超えるＨを含有する非晶質炭素では、Ｃ−Ｃ結合がＨにより分断・終端化されてＣ−Ｈとなる。そのため、摺動層は、軟質で適度に摩耗しやすく、自己平滑性に優れる。Ｈが３０ａｔ％以下であると、自己平滑性が十分に発揮されないため適さない。Ｈが３２ａｔ％より大、３３ａｔ％以上または３４ａｔ％以上、さらには３５ａｔ％以上であれば、さらに自己平滑性に優れる摺動層が得られるため好ましい。また、Ｈを５０ａｔ％以上含む非晶質炭素の合成は困難である。
【００２３】
非晶質炭素は、Ｓｉを１．５ａｔ％以上２０ａｔ％以下含む。エンジン油、ＣＶＴ油などの実用油では、非晶質炭素は、含まれるＳｉ量が多くなる程、摩擦係数が増大する傾向にある。したがって、Ｓｉが２０ａｔ％以下であれば、低摩擦係数を示す。Ｓｉが１０ａｔ％以下であれば、さらに摩擦係数が低下するため好ましい。また、Ｓｉを含む非晶質炭素からなる摺動層は、摺動層の表面にシラノールが生成されるため、潤滑性が向上する。Ｓｉが１．５ａｔ％以上であれば、摺動層の表面に摩擦を低減するのに十分なシラノールが生成される。さらに潤滑性を向上させるためには、Ｓｉ含有量を３ａｔ％以上とするのが好ましい。
【００２４】
また、非晶質炭素において、主成分の炭素には、化学結合における原子軌道の違いにより、ｓｐ2 混成軌道を作って結合する炭素（以下「Ｃｓｐ2 」と略記）、ｓｐ3 混成軌道を作って結合する炭素（以下「Ｃｓｐ3 」と略記）がある。ダイヤモンドはＣｓｐ3 のみからなり、隣接する炭素原子が、ｓｐ3 混成軌道により四方向（正四面体の中心から各頂点へ向かう方向）に共有結合し、これが立体的な構造を形成する。一方、グラファイトは、Ｃｓｐ2 のみからなり、隣接する炭素原子が、ｓｐ2 混成軌道により同一平面内で三方向に共有結合して炭素六員環層を形成し、この炭素六員環層が積層した構造をもつ。
【００２５】
一般に、Ｃｓｐ3 のみからなり立体構造を形成するダイヤモンドの方が、Ｃｓｐ2 のみからなるグラファイトよりも硬く高い耐摩耗性を示す。グラファイトのＣ＝Ｃ結合は、Ｃｓｐ3 による炭素−炭素結合（Ｃ−Ｃ結合）よりも強いが、グラファイトの炭素六員環層は、ファンデルワールス力により結合されている。このため、炭素六員環層間の結合は弱く、剥離し易い。よって、グラファイトは、炭素六員環層間のすべりにより潤滑性に優れるものの、摩耗し易い。ところが、非晶質炭素が珪素を含むと、珪素は立体的なｓｐ3 混成軌道を作って結合するため、Ｃｓｐ2 からなる炭素六員環層が立体的なｓｐ3 混成軌道を持つ炭素や珪素と共有結合を作る。つまり、強固なＣ＝Ｃ結合を持つ炭素六員環層が、Ｃｓｐ3 やＳｉを仲立ちとして立体的に結合した構造となり、高い耐摩耗性を示す。
【００２６】
すなわち、本発明の低摩擦摺動部材では、摺動層を構成する非晶質炭素は、ｓｐ2 混成軌道をもつ炭素量が４０ａｔ％以上７０ａｔ％以下とした。Ｃｓｐ2 量が７０ａｔ％以下であれば、Ｃｓｐ2 によるＣ＝Ｃ結合が減少するため、構造的に摩耗しやすく自己平滑性に優れる。Ｃｓｐ2 量が６５ａｔ％以下であれば、さらに自己平滑性に優れるため好ましい。一方、Ｃｓｐ2 量が４０ａｔ％以上であれば、ダイヤモンドに由来する立体構造が減少するため、構造的に摩耗しやすく、自己平滑性に優れる。Ｃｓｐ2 量が５５ａｔ％以上であれば、さらに自己平滑性に優れるため好ましい。なお、上記のＣｓｐ2 量は、非晶質炭素の炭素、つまり摺動層を構成する炭素の全体量を１００ａｔ％としたときの割合である。
【００２７】
一般に、非晶質炭素を構成する炭素は、Ｃｓｐ2 とＣｓｐ3 との二種類であると考えられる。したがって、摺動層を構成する非晶質炭素のＣｓｐ3 量は、３０ａｔ％以上６０ａｔ％以下となる。また、一般に、非晶質炭素に含まれるＨ量やＳｉ量が多いと、Ｃｓｐ3 の割合が多くなる傾向にある。このように、Ｃｓｐ2 やＣｓｐ3 の割合は、非晶質炭素中のＨ量やＳｉ量に依存するが、組成が同じであっても、上述のように構造が異なれば、Ｃｓｐ2 の割合が異なる。
【００２８】
Ｃｓｐ2 、Ｃｓｐ3 の定量法としては、たとえば、ラマン散乱法、赤外分光法（ＦＴ−ＩＲ）、Ｘ線光電子分光法（ＸＰＳ）等が挙げられる。可視光源を用いたラマン散乱法によれば、１５８０ｃｍ-1付近のＧバンドと１３５０ｃｍ-1付近のＤバンドとの強度比「Ｉ（Ｄ）／Ｉ（Ｇ）」から、Ｃｓｐ2 、Ｃｓｐ3 の量比を求めることができる。ところが、これらの方法では、Ｃｓｐ2 、Ｃｓｐ3 を正確に定量できないというのが一般的な解釈である。したがって、本明細書では、Ｃｓｐ2 、Ｃｓｐ3 の定量法として、多くの有機材料の構造規定において最も定量性の高い核磁気共鳴法（ＮＭＲ）を採用する。Ｃｓｐ2 量、Ｃｓｐ3 量の測定には、固体ＮＭＲで定量性のあるマジックアングルスピニングを行う高出力デカップリング法（ＨＤ−ＭＡＳ）を用いた。非晶質炭素の 13Ｃ ＮＭＲスペクトルでは、１３０ｐｐｍ付近、３０ｐｐｍ付近に、それぞれＣｓｐ2 、Ｃｓｐ3 に起因するピークが見られる。それぞれのピークとベースラインとにより囲まれる部分の面積比から、全炭素におけるＣｓｐ2 、Ｃｓｐ3 の含有割合を算出した。
【００２９】
摺動層の表面粗さは、前述のように、基材の表面粗さに影響される。したがって、摺動層の表面粗さは、好ましくは３μｍＲｚ以下、さらに好ましくは１．５μｍＲｚ以下である。
【００３０】
摺動層の硬さは、１５ＧＰａ未満であるのが好ましい。硬さが１５ＧＰａ未満の摺動層であれば、相手材と摺接する際に、摺動層の変形により、摺動面の広範囲の面積で相手材と摺接して面圧が低減されるため、低摩擦係数を示す。また、摺動層の硬さは、耐摩耗性にも寄与し、１５ＧＰａ未満であれば、自己平滑性にも優れる。ただし、相手材と摺動する際の面圧が高面圧（たとえばヘルツ圧２００ＭＰａ以上）である場合には、摺動層の硬さは１０ＧＰａ以上であるのが好ましい。
【００３１】
また、摺動層の弾性率は、５０〜１００ＧＰａであるのが好ましい。弾性率が５０〜１００ＧＰａの低弾性率であれば、相手材と摺接する際に、摺動層の変形により、摺動面の広範囲の面積で相手材と摺接するため、低摩擦係数を示す。
【００３２】
なお、摺動層の硬さおよび弾性率は、ナノインデンターを用いた試験により求めた。後述の耐摩耗層についても同様である。
【００３３】
本発明の低摩擦摺動部材が相手材と摺接する際には、乾式条件下であっても自己平滑性により低摩擦化されるが、特に、潤滑油を含む湿式条件下で低摩擦係数を示す。さらに、水分を含む潤滑油を用いると、摺動層の表面に吸着水層が形成されるため望ましい。また、摺動面と摺接する相手材としては、炭素鋼、合金鋼、鋳鉄、アルミニウム合金、チタン合金等の金属、ポリイミド、ポリアミド等の樹脂、超鋼、アルミナ、窒化珪素等のセラミックスが好適である。また、相手材も、炭素を主成分とし、水素を３０ａｔ％を超え５０ａｔ％未満含み、珪素を１．５ａｔ％以上２０ａｔ％以下含み、ｓｐ2 混成軌道をもつ炭素量が４０ａｔ％以上７０ａｔ％以下である非晶質炭素からなる摺動層を備える場合には、より摩擦係数が低減され好適である。
【００３４】
摺動層は、プラズマＣＶＤ法、イオンプレーティング法、スパッタリング法等、既に公知のＣＶＤ法、ＰＶＤ法により非晶質炭素膜を成膜することにより形成できる。なかでも、プラズマＣＶＤ法により形成するのが望ましい。直流プラズマＣＶＤ法では、真空容器内に基材を配置して、反応ガスおよびキャリアガスを導入する。そして、放電によりプラズマを生成させ、反応ガス中のプラズマイオン化されたＣ、ＣＨ、Ｓｉ等を基材に付着させ、非晶質炭素膜を形成する。この際、放電の負グローが互いに重なり合う状態にして成膜するのが望ましい。負グローが互いに重なり合った状態での成膜により、反応ガスとして用いられる炭化水素ガスが分解されやすくなり、Ｈを高い割合で含有し、かつ、適切な割合でＣｓｐ2 をもつ非晶質炭素が容易に形成される。また、反応ガスにはメタン（ＣＨ4 ）、アセチレン（Ｃ2 Ｈ2 ）、ベンゼン（Ｃ6 Ｈ6 ）等の炭化水素ガス、Ｓｉ（ＣＨ3 ）4 ［ＴＭＳ］、ＳｉＨ4 、ＳｉＣｌ4 、ＳｉＨ2 Ｆ4 等の珪素化合物ガス、を用いればよい。この際、通常、キャリアガスにはアルゴンガスが用いられるが、アルゴンガスのかわりに水素ガスを用いれば、成膜中の膜表面へのイオン衝撃が低減されるため、Ｈを高い割合で含有し、かつ、適切な割合でＣｓｐ2 をもつ非晶質炭素が容易に形成されるため好ましい。
【００３５】
さらに、基材の表面に形成され基材と摺動層との間に位置し、含まれる水素量が摺動層の非晶質炭素よりも少ない非晶質炭素からなる耐摩耗層を備えてもよい。上述のように、自己平滑性に優れる摺動層は、Ｈを多く含み摩耗しやすいため、使用条件によっては、長時間の摺動により摺動層が摩滅する。そこで、基材の表面にＨ量の少ない耐摩耗層を形成して、その上に摺動層を積層させることにより、本発明の低摩擦摺動部材に耐摩耗性を付加した。その結果、摺動層が摩滅した場合でも、耐摩耗層を摺動面として摺動を継続することが可能となる。また、メカニズムは明らかではないが、耐摩耗層に摺動層を積層させることにより、摺動層を単独で備える場合よりも摺動層自体の耐摩耗性が向上するため、耐久性に優れる。
【００３６】
この際、耐摩耗層は、Ｈを２０ａｔ％を超え３０ａｔ％未満含む非晶質炭素からなるのが好ましい。Ｈ量が２０ａｔ％を超えて含まれていれば、基材との密着性や靱性に優れるため好ましい。Ｈ含有量を２５ａｔ％以上とするとさらに好適である。また、Ｈ量が３０ａｔ％未満であれば、耐摩耗性に優れた硬質の非晶質炭素となるため好ましい。
【００３７】
また、耐摩耗層がＳｉを含む非晶質炭素からなる場合には、摺動層が消滅して耐摩耗層が摺動面となった場合に、シラノールが生成されるため、潤滑性に優れる。Ｓｉは、０．１ａｔ％以上１０ａｔ％以下含まれるのが好ましい。Ｓｉ量が０．１ａｔ％以上であれば、密着性に優れるため好ましい。Ｓｉ量を１．５ａｔ％以上とすると、シラノールの生成による摩擦の低減効果が良好に発現するためさらに好ましい。また、Ｓｉ量が１０ａｔ％以下含まれるのが好ましく、耐摩耗性に優れる。Ｓｉ量を４．５ａｔ％以下とするとさらに好適である。
【００３８】
耐摩耗層は、炭素のうちｓｐ2 混成軌道をもつ炭素量が７０ａｔ％以上９０ａｔ％以下である非晶質炭素からなるのが好ましい。Ｃｓｐ2 量が７０ａｔ％以上であれば、Ｃｓｐ3 によるＣ−Ｃ結合よりも強固なＣｓｐ2 によるＣ＝Ｃ結合が増加するため、耐摩耗性に優れる。一方、Ｃｓｐ2 量が９０ａｔ％を超えると、炭素六員環層の層状化が進行し、粉末状の非晶質炭素が形成されるため好ましくない。さらに好ましくは、Ｃｓｐ2 が、８０ａｔ％以下である。
【００３９】
耐摩耗層は、プラズマＣＶＤ法、イオンプレーティング法、スパッタリング法等、既に公知のＣＶＤ法、ＰＶＤ法により非晶質炭素膜を成膜することにより形成できる。なかでも、直流プラズマＣＶＤ法により形成するのが望ましい。
【００４０】
耐摩耗層の硬さに特に限定はないが、１５ＧＰａ以上であれば優れた耐摩耗性を示す。耐摩耗層の弾性率は、７０〜２５０ＧＰａであるのが好ましい。より好ましくは、１００〜２００ＧＰａである。
【００４１】
また、耐摩耗層および摺動層の厚さに特に限定はないが、耐摩耗層の厚さは０．１〜２０μｍであるのが好ましい。また、摺動層の厚さは、０．０５〜１０μｍであるのが好ましい。耐摩耗層と摺動層の厚さが上記範囲であれば、摺動層の耐摩耗性が良好に向上する。なお、耐摩耗層を形成せず、摺動層を単層で用いる場合には、摺動層の厚さが厚いほど耐久性に優れるが、０．５〜２μｍであるのが好ましい。
【００４２】
以上、本発明の低摩擦摺動部材の実施形態を説明したが、本発明の低摩擦摺動部材は、上記実施形態に限定されるものではない。本発明の低摩擦摺動部材は、本発明の要旨を逸脱しない範囲において、当業者が行い得る変更、改良等を施した種々の形態にて実施することができる。
【実施例】
【００４３】
以下に、本発明の低摩擦摺動部材の実施例を比較例とともに、表１〜表４および図２〜図１３を用いて説明する。
【００４４】
［実施例１］
図２に示す直流プラズマＣＶＤ（ＰＣＶＤ）成膜装置３を用いて、基材の表面に摺動層として非晶質炭素膜（ＤＬＣ膜）を形成した。図２に示すように、直流プラズマＣＶＤ成膜装置３は、ステンレス製の容器３０と、導電性を有する基台３１と、ガス導入管３２と、ガス導出管３３と、を備える。ガス導入管３２は、バルブ（図略）を介して各種ガスボンベ（図略）に接続される。ガス導出管３３は、バルブ（図略）を介してロータリーポンプ（図略）および拡散ポンプ（図略）に接続される。
【００４５】
まず、容器３０内に設置された基台３１の上に、基材１０を配置した。基材１０は、マルテンサイト系ステンレス鋼ＳＵＳ４４０Ｃ（焼入れ焼戻し品、ＨＲＣ５８）製のブロック試験片（６．３ｍｍ×１５．７ｍｍ×１０．１ｍｍ）とした。次に、容器３０を密閉し、ガス導出管３３に接続されたロータリーポンプおよび拡散ポンプにより、容器３０内のガスを排気した。排気された容器３０内にガス導入管３２からＨ2 ガスを導入し、ガス圧を１４４Ｐａとした。
【００４６】
次に、プラズマ電源により−１００Ｖの電圧を印加し、基材１０をグロー放電させた（符号３５に相当）。放電電力を所定の値に調整し、グロー放電により基材１０の温度が所望の温度に達したら、ガス導入管３２から反応ガスとしてＴＭＳガスおよびＣＨ4 ガスを所定の流量で導入し、さらにＨ2 ガスを導入して基材１０の表面にＤＬＣ膜を成膜した。反応ガスおよびキャリアガス（以下「混合ガス」と記載）の流量を表１に示す。
【００４７】
なお、成膜条件は、成膜圧力４４５Ｐａ、放電電圧３７２Ｖ（電流１．０Ａ）、成膜終了時の基材温度が２８５℃であった。１時間の成膜により３μｍの膜厚のＤＬＣ膜をもつ実施例１の摺動部材（ブロック試験片）が得られた。なお、基材１０は、表面粗さの異なる３種類を用意し、それぞれ、実施例１−１、実施例１−２、実施例１−３とした。
【００４８】
［実施例２］
混合ガスを表１に示す流量とし、成膜中に負グローが重なり合うように基材１０を配置した（「ＰＣＶＤ−ＨＣＤ」と略記）他は、実施例１と同様にして実施例２の摺動部材（ブロック試験片）を作製した。
【００４９】
［実施例３］
混合ガスを表１に示す流量とした他は、実施例２と同様にして実施例３の摺動部材（ブロック試験片）を作製した。
【００５０】
［比較例１］
混合ガスを表１に示す流量とした他は、実施例１と同様にして比較例１の摺動部材（ブロック試験片）を作製した。なお、基材１０は、表面粗さの異なる２種類を用意し、それぞれ、比較例１−１、比較例１−２とした。
【００５１】
［比較例２および比較例３］
混合ガスを表１に示す流量とした他は、実施例１と同様にして比較例２および比較例３の摺動部材（ブロック試験片）を作製した。
【００５２】
［比較例４］
マグネトロンスパッタリング（ＳＰ）法により、基材の表面にＳｉを含有しないＤＬＣ膜を成膜して、比較例４の摺動部材（ブロック試験片）を得た。なお、基材は、表面粗さの異なる２種類のＳＵＳ４４０Ｃブロック試験片を用意し、それぞれ、比較例４−１、比較例４−２とした。
【００５３】
［比較例５］
ホロカソード（ＨＣＤ）法により、基材の表面にＣｒＮ膜を成膜して、比較例５の摺動部材（ブロック試験片）を得た。なお、基材は、表面粗さの異なる２種類のＳＵＳ４４０Ｃブロック試験片を用意し、それぞれ、比較例５−１、比較例５−２とした。
【００５４】
表１に、実施例１〜３および比較例１〜５の各摺動部材に形成された摺動層（ＤＬＣ膜またはＣｒＮ膜）の成膜方法およびＰＣＶＤにおける混合ガスの流量を示す。また、表２に、実施例１〜３および比較例１〜４の各摺動部材に形成されたＤＬＣ膜の膜組成、Ｃｓｐ2 とＣｓｐ3 の割合、硬さおよび弾性率を示す。なお、ＤＬＣ膜の硬さおよび弾性率は、ナノインデンター試験機（東陽テクニカ製ＭＴＳ）を用いた試験により求めた。
【００５５】
ＤＬＣ膜中のＳｉ含有量は、電子プローブ微小部分析法（ＥＰＭＡ）、Ｘ線光電子分光法（ＸＰＳ）、オージェ電子分光法（ＡＥＳ）、ラザフォード後方散乱法（ＲＢＳ）により定量した。また、Ｈ含有量は、弾性反跳粒子検出法（ＥＲＤＡ）により定量した。ＥＲＤＡは、２ＭｅＶのヘリウムイオンビームをＤＬＣ膜表面に照射して、はじき出される水素を半導体検出器により検出し、膜中の水素濃度を測定する方法である。Ｃｓｐ2 量、Ｃｓｐ3 量の測定には、既に説明した核磁気共鳴法（ＮＭＲ）を用いた。
【００５６】
【表１】
2007023356.tif 000003
【００５７】
【表２】
2007023356.tif 000004
【００５８】
［摺動試験および摩擦特性の評価］
上記各ブロック試験片について、リング・オン・ブロック型摩擦試験機（ＦＡＬＥＸ社製型試験機）による摺動試験を行った。図３に、リング・オン・ブロック型摩擦試験機の概略図を示す。図３に示すように、リング・オン・ブロック型摩擦試験機４は、ブロック試験片４０と、相手材となるリング試験片４１とから構成される。ブロック試験片４０とリング試験片４１とは、ブロック試験片４０に形成された被膜２０の摺動面２０ｆとリング試験片４１とが当接する状態で設置される。リング試験片４１はオイルバス４２中に回転可能に設置される。本摺動試験では、リング試験片４１として、本摩擦試験機の標準試験片であるＳ−１０リング試験片（材質：ＳＡＥ４６２０スチール浸炭処理材、形状：φ３５ｍｍ、幅８．８ｍｍ、表面粗さ：１．５〜２μｍＲｚ）を用いた。また、オイルバス４２には、８０℃に加熱保持したエンジン油（トヨタ自動車株式会社製 SL 5W-30）を用いた。
【００５９】
［評価１］
ブロック試験片４０の上から９０Ｎの荷重（ヘルツ面圧１７０ＭＰａ）をかけ、ブロック試験片４０とリング試験片４１とを摺動速度０．３ｍ／ｓで３０分間摺動させた後、摩擦係数を測定した。ここで、ヘルツ面圧とは、ブロック試験片４０とリング試験片４１との接触部の弾性変形を考慮した実接触面の圧力の最大値である。表３および図４に、実施例１−１、実施例２、実施例３、比較例１−１および比較例２のブロック試験片の摩擦係数の測定結果を示す。なお、摺動面の表面粗さは、非接触の表面形状測定機（Ｚｙｇｏ製 New View 5000）により測定した。
【００６０】
実施例１−１、実施例２および実施例３では、比較例１−１および比較例２よりも摩擦係数が大きく低下した。なお、比較例２は、摺動層の硬さも弾性率も小さいが、Ｃｓｐ2 量が７５ａｔ％でＣ＝Ｃ結合が多く存在し、構造的に耐摩耗性に優れるため、自己平滑性が発揮されず、摺動性の向上はあまり見られなかった。
【００６１】
［評価２］
荷重を３００Ｎ（ヘルツ面圧３１０ＭＰａ）とした他は、評価１と同様にして摩擦係数を測定した。表３および図５に実施例１−１、比較例１−１および比較例２のブロック試験片の摩擦係数の測定結果を、図６に摩耗量を、示す。
【００６２】
また、図７（Ａ）および図７（Ｂ）に、実施例１−１および比較例１−１のブロック試験片について、上記非接触の表面形状測定機により測定した摺動後の摺動面の表面粗さを示す。
【００６３】
実施例１−１は、比較例１−１および比較例２の摺動部材よりも耐摩耗性に劣るものの、低い摩擦係数を示した。なお、ヘルツ面圧が増大すると、硬さの小さい摺動層であると摺動層が損傷するが、実施例１−１の摺動層の硬さは１０ＧＰａ以上であるため、高負荷であっても低摩擦係数を示した。さらに、図７（Ａ）より実施例１−１の摺動面は自己平滑化されているのがわかる。比較例１−１と実施例１−１の摺動面の表面粗さに大きな差はないが、図７（Ｂ）より、比較例１−１の摺動面は、摺動前後で表面粗さが保持されることがわかる。
【００６４】
［評価３］
荷重を３００Ｎ（ヘルツ面圧３１０ＭＰａ）とした他は、評価１と同様にして摩擦係数を測定した。表３および図８に、実施例１、比較例１、４および５の異なる表面粗さを有する各摺動部材の摩擦係数を、異なる２種類の表面粗さを有するＳＵＳ４４０Ｃブロック試験片（未成膜、以下「ＳＵＳ４４０Ｃ」と記載）の摩擦係数と共に示す。
【００６５】
各摺動部材は、ＳＵＳ４４０Ｃよりも摺動性が向上した。特に、実施例２の各摺動部材では、摺動面の表面粗さが０．８μｍＲｚ以上、さらには１．３μｍＲｚ以上であっても、その優れた自己平滑性から低い摩擦係数を示した。実施例１−２と比較例１−２は共に摺動面の表面粗さが０．８μｍＲｚであるが、実施例１−２の摩擦係数は非常に低い値であった。また、比較例の摺動部材では、摺動面の表面粗さが１．３μｍＲｚ以上であると、同程度の表面粗さをもつＳＵＳ４４０Ｃの摩擦係数に近い値を示した。
【００６６】
【表３】
2007023356.tif 000005
【００６７】
以上、評価１〜評価３からわかるように、実施例１〜実施例３の摺動部材では、摺動面の表面粗さが粗くても自己平滑性に優れ、効果的に摩擦が低減された。また、Ｓｉを含む摺動層をもつ摺動部材の摺動面には、ＤＬＣ膜に含まれるＳｉが摺動雰囲気中の水分や酸素と反応して生成されたシラノールが誘導体化ＸＰＳ分析で検出された。このシラノールは、摺動面上で吸着水を吸着層として保持する役目を果たし、摩擦係数を低減する効果がある。よって、実施例１〜実施例３の摺動部材では、自己平滑性を向上させ、かつ、低摩擦物質であるシラノールが生成されたことにより、低摩擦が発現されたものと推察される。
【００６８】
しかしながら、低摩擦係数を示す摺動層だけでは、摺動条件によっては耐摩耗性が不十分である場合がある。そこで、耐摩耗性を付与するために耐摩耗層と摺動層の２層からなるＤＬＣ膜をもつ実施例４および実施例５の摺動部材（ブロック試験片）を作製し、これらについても、比較例３のブロック試験片とともに、摩擦係数と摩耗量を測定した。
【００６９】
［実施例４および実施例５］
基材の表面に耐摩耗層として、比較例３と同様のＤＬＣ膜を成膜した。さらに、混合ガスの流量を変更した他は実施例１と同様にして、耐摩耗層の上に摺動層を形成して、実施例４および実施例５の摺動部材（ブロック試験片）を作製した。
【００７０】
表４に、実施例４および実施例５の各摺動部材に形成されたＤＬＣ膜の膜組成、膜厚および表面粗さを示す。また、摩擦係数と摩耗量は、［評価１］の条件で測定した。測定結果を図９および図１０に示す。
【００７１】
図９によれば、実施例４および実施例５の摺動部材は、比較例３よりも低い摩擦係数を示した。さらに、図１０によれば、実施例４および実施例５では、比較例３の摺動部材には劣るものの、摩耗深さが減少した。実施例４および実施例５の摩耗深さは、単層である実施例１−１の摩耗深さ（図６）よりも大幅に低減された。これは、下層に硬質の耐摩耗層を形成したことで、摺動層自体の耐摩耗性が向上したためであると推測される。
【００７２】
【表４】
2007023356.tif 000006
【００７３】
また、図１１、図１２および図１３に、実施例１−１、実施例５および比較例３の各摺動部材について、上記非接触の表面形状測定機により測定した摺動後の摺動面の表面粗さを示す。なお、図１１〜図１３において、左図は摺接部の摩滅形状を示し、右図は摺接部の中央部の表面粗さを示す。
【００７４】
実施例１−１（図１１）と実施例５（図１２）の摩滅形状から、摺動層と耐摩耗層との２層からなる実施例５の摺動部材は、摺動層の摩滅が低減されたことがわかった。そして、実施例５の摺動部材の摩滅形状は、比較例３（図１３）の摩滅形状と大きく差がないことが分かった。また、実施例１−１と実施例５は、ともに、摺接部の表面粗さが小さく、比較例３の摺動部材よりも自己平滑性に優れた。すなわち、実施例５の摺動部材は、自己平滑性と耐摩耗性に優れた摺動部材であった。
【図面の簡単な説明】
【００７５】
【図１】本発明の低摩擦摺動部材の一例を示す模式図であって、摺動層の厚さ方向の断面図である。
【図２】直流プラズマＣＶＤ成膜装置の概略図である。
【図３】リング・オン・ブロック型摩擦試験機の概略図である。
【図４】実施例１−１、実施例２、実施例３、比較例１−１および比較例２の摺動部材の摩擦係数の測定結果を示すグラフである。
【図５】実施例１−１、比較例１−１および比較例２の摺動部材の摩擦係数の測定結果を示すグラフである。
【図６】実施例１−１、比較例１−１および比較例２の摺動部材の摩耗量を示すグラフである。
【図７】実施例１−１（Ａ）および比較例１−１（Ｂ）の摺動部材の摺動後の摺動面の表面粗さを示す。
【図８】実施例１、比較例１、比較例４、５およびＳＵＳ４４０Ｃの摺動面の表面粗さと摩擦係数との関係を示したグラフである。
【図９】比較例３、実施例４および実施例５の摺動部材の摩擦係数の測定結果を示すグラフである。
【図１０】比較例３、実施例４および実施例５の摺動部材の摩耗量を示すグラフである。
【図１１】実施例１−１の摺動部材の摺動後の摺動面の摩滅形状および表面粗さを示す。
【図１２】実施例５の摺動部材の摺動後の摺動面の摩滅形状および表面粗さを示す。
【図１３】比較例３の摺動部材の摺動後の摺動面の摩滅形状および表面粗さを示す。
【符号の説明】
【００７６】
１０，１１：基材
２１：摺動層            ２０ｆ，２１ｆ：摺動面
２２：耐摩耗層
【図１】
2007023356.tif 000007
【図２】
2007023356.tif 000008
【図３】
2007023356.tif 000009
【図４】
2007023356.tif 000010
【図５】
2007023356.tif 000011
【図６】
2007023356.tif 000012
【図７】
2007023356.tif 000013
【図８】
2007023356.tif 000014
【図９】
2007023356.tif 000015
【図１０】
2007023356.tif 000016
【図１１】
2007023356.tif 000017
【図１２】
2007023356.tif 000018
【図１３】
2007023356.tif 000019